(57)【要約】【課題】  植物性物品を使用した製品の特徴である、吸湿性、風合い、芳香、外観などの初期特性を長期間維持し、かつ洗濯や水洗いによる変形、変色、異臭発生を抑制できる安定な植物性物品、植物性物品含有製品および植物性物品の製造方法を提供すること。【解決手段】  架橋剤により架橋反応処理され、水分率、かさ密度、明度等の初期特性の低下が抑制されてなる植物性物品。および前記のような植物性物品を含有する製品。更には、植物性物品の初期特性の低下を抑制するために架橋剤により架橋反応処理することを特徴とする植物性物品の製造方法。【選択図】  なし【特許請求の範囲】
【請求項１】
架橋剤により架橋反応処理され、初期特性の低下が抑制されてなることを特徴とする植物性物品。
【請求項２】
植物性物品の初期特性の低下を抑制するために架橋剤により架橋反応処理することを特徴とする植物性物品の製造方法。
【請求項３】
架橋剤により架橋反応が施された植物性物品であって、下記式で定義するＪＩＳ  Ｌ  ０２１７  １０３法による洗濯脱水後の水分率変化指数が０．９以下であることを特徴とする植物性物品。
水分率変化指数＝Ａ／Ｂ
Ａ：架橋処理された植物性物品の洗濯１回後の水分率
Ｂ：架橋処理されていない植物性物品の洗濯１回後の水分率
【請求項４】
架橋剤により架橋反応が施された植物性物品であって、下記式で定義するＪＩＳ  Ｌ  ０２１７  １０３法による洗濯前と洗濯乾燥後のかさ密度変化指数が０．７以下であることを特徴とする植物性物品。
かさ密度変化指数＝｛（Ｃ1−Ｃ0）／Ｃ0｝／｛（Ｄ1−Ｄ0）／Ｄ0｝
Ｃ0 ：架橋処理された植物性物品の洗濯前のかさ密度
Ｃ1：架橋処理された植物性物品の洗濯１回後のかさ密度
Ｄ0 ：架橋処理されていない植物性物品の洗濯前のかさ密度
Ｄ1：架橋処理されていない植物性物品の洗濯１回後のかさ密度
【請求項５】
架橋剤により架橋反応が施された植物性物品であって、下記式で定義するＪＩＳ  Ｌ  ０２１７  １０３法による洗濯前と洗濯後の明度（Ｌ*）変化指数が０．７以下であることを特徴とする植物性物品。
明度変化指数＝｛（Ｅ1−Ｅ0）／Ｅ0｝／｛（Ｆ1−Ｆ0）／Ｆ0｝
Ｅ0 ：架橋処理された植物性物品の洗濯前のＬ*
Ｅ1：架橋処理された植物性物品の洗濯１回後のＬ*
Ｆ0 ：架橋処理されていない植物性物品の洗濯前のＬ*
Ｆ1：架橋処理されていない植物性物品の洗濯１回後のＬ*
【請求項６】
植物性物品が植物の実又は実の殻や皮及び汎用天然セルロース繊維を除く繊維集合体からなることを特徴とする請求項３又は４の植物性物品。
【請求項７】
植物性物品が草木の葉、茎、幹、根から選ばれた１種又は複数種からなるものであることを特徴とする請求項３又は５の植物性物品。
【請求項８】
請求項１又は請求項３〜７のいずれかに記載の植物性物品が含有されてなることを特徴とする製品。
【発明の詳細な説明】
【技術分野】
【０００１】
本発明は、い草、稲、ヘチマ、そば、大豆、竹、木材、海草等の植物の葉、茎、幹、蔓、実、殻及びそれらから採取される繊維集合体等の植物性物品及び該植物性物品からなる御座、枕、座布団、簾、ザル、スポンジ等の家庭用品及び椅子、箪笥、机等の家具等の製品及び植物性物品の製造方法に関するものであり、更に詳しくは、これら植物性物品含有製品を家庭で洗濯又は水洗い可能とした植物性物品、それを含有する製品及び植物性物品の製造方法に関するものである。
【背景技術】
【０００２】
以前より、家庭用品、家具、インテリア用品、寝装用品として天然の植物性物品を利用した製品が良く使用されている。しかしこれらの植物性物品含有製品は水洗いすると変色、変形や寸法変化を起こし易い問題があった。更にはこれらの植物性製品は水分を含みやすい為、水洗い後の水分率が高く乾燥させるためには長時間を要するため、使用により汚れても簡単には洗浄できないという問題もあった。また、圧力釜中で水蒸気により１００℃以上の温度で蒸した乾燥させる枕用そば殻に関する技術が知られている。しかしながら、前記の技術は専ら、そば殻に防虫効果を与えるためのものである（例えば、特許文献１参照）。そば殻枕はそば殻の持つ高吸湿性や適度なクッション性などから人気の高い枕であるが、洗濯をするとなかなか乾かない、異臭がする、高さが変わるなどの問題があり、家庭では洗濯できないとされていた。又、い草の寝御座は夏場に使用すると涼しく快適な為今も愛用する人が多いが、汚れても水洗いすると表面が凸凹になる、い草が黒く変色するなどの問題があり、洗うことはできないものである。これらの問題は、植物性物品がセルロース、ヘミセルロース、リグニン等を主成分とするため、水で濡れると膨潤変形することが原因であり、更にはこれらの植物性物品の多くは採取した後、乾燥させただけで使用されるケースが多いため、繊維内部にセルロース等の主成分以外に蛋白質、油脂と共に黴や雑菌が残留しており、水に濡れ膨潤すると着色成分が移動することによりシミ状の汚れが発生したり、そのまま放置すると腐敗し異臭の発生や黒く変色するといったことも原因となっている。このためこれらの植物性物品含有製品は使い捨てするしか方法がなく、衛生面や経済面ひいては地球環境の点からも、水洗いして長期間清潔に使用できる植物性物品含有製品が望まれていた。
【特許文献１】特開平１０−１６５２７７号公報（請求項１など）
【発明の開示】
【発明が解決しようとする課題】
【０００３】
本発明は植物性物品を使用した製品の特徴である、吸湿性、風合い、芳香、外観などの初期特性を長期間維持し、かつ洗濯や水洗いによる変形、変色、異臭発生を抑制できる安定な植物性物品、植物性物品含有製品および植物性物品の製造方法を提供しようとするものである。
【課題を解決するための手段】
【０００４】
本発明者らは、上記課題の解決のために鋭意研究を重ねた結果、本発明に到達したものであり、以下の構成を採用するものである。即ち、
１．架橋剤により架橋反応処理され、初期特性の低下が抑制されてなることを特徴とする植物性物品。
２．植物性物品の初期特性の低下を抑制するために架橋剤により架橋反応処理することを特徴とする植物性物品の製造方法。
３．架橋剤により架橋反応が施された植物性物品であって、下記式で定義するＪＩＳ  Ｌ  ０２１７  １０３法による洗濯脱水後の水分率変化指数が０．９以下であることを特徴とする植物性物品。
水分率変化指数＝Ａ／Ｂ
Ａ：架橋処理された植物性物品の洗濯１回後の水分率
Ｂ：架橋処理されていない植物性物品の洗濯１回後の水分率
４．架橋剤により架橋反応が施された植物性物品であって、下記式で定義するＪＩＳ  Ｌ  ０２１７  １０３法による洗濯前と洗濯乾燥後のかさ密度変化指数が０．７以下であることを特徴とする植物性物品。
かさ密度変化指数＝｛（Ｃ1−Ｃ0）／Ｃ0｝／｛（Ｄ1−Ｄ0）／Ｄ0｝
Ｃ0 ： 架橋処理された植物性物品の洗濯前のかさ密度
Ｃ1 ： 架橋処理された植物性物品の洗濯１回後のかさ密度
Ｄ0 ： 架橋処理されていない植物性物品の洗濯前のかさ密度
Ｄ1 ： 架橋処理されていない植物性物品の洗濯１回後のかさ密度
５．架橋剤により架橋反応が施された植物性物品であって、下記式で定義するＪＩＳ  Ｌ  ０２１７  １０３法による洗濯前と洗濯後の明度（Ｌ*）変化指数が０．７以下であることを特徴とする植物性物品。
明度変化指数＝｛（Ｅ1−Ｅ0）／Ｅ0｝／｛（Ｆ1−Ｆ0）／Ｆ0｝
Ｅ0 ： 架橋処理された植物性物品の洗濯前のＬ*
Ｅ1 ： 架橋処理された植物性物品の洗濯１回後のＬ*
Ｆ0 ： 架橋処理されていない植物性物品の洗濯前のＬ*
Ｆ1 ： 架橋処理されていない植物性物品の洗濯１回後のＬ*
６．植物性物品が植物の実又は実の殻や皮及び汎用天然セルロース繊維を除く繊維集合体からなることを特徴とする上記第３又は第４の植物性物品。
７．植物性物品が草木の葉、茎、幹、根から選ばれた１種又は複数種からなるものであることを特徴とする上記第３又は第５の植物性物品。
８．上記第１又は第３〜第７のいずれかに記載の植物性物品が含有されてなることを特徴とする製品。
【発明の効果】
【０００５】
本発明によれば、植物性物品を使用した製品の特徴である、吸湿性、風合い、芳香、外観などの初期特性を長期間維持し、かつ洗濯や水洗いによる変形、変色、異臭発生を抑制できる安定な植物性物品、植物性物品含有製品および植物性物品の製造方法を提供することが可能となる。
【発明を実施するための最良の形態】
【０００６】
本発明でいう植物性物品とは、素材としてい草、稲、ヘチマ、そば、大豆、竹、木材、海草等の植物の葉、茎、幹、蔓、実、殻及びそれらから採取される繊維集合体等であり、それを含有する製品とは御座、枕、座布団、簾、ザル、スポンジ等の家庭用品及び椅子、箪笥、机等の家具等である。この植物性物品には通常汎用繊維として使用されている綿、麻、亜麻等の天然セルロース繊維は含まない。又、素材としてはこれら植物性物品のみでも良いが、他のポリエステル、ポリアミド、アクリル、ポリエチレン、ポリプロピレン等のプラスチックス成型体やワタ、糸、織物、編物、不織布、さらには、綿、麻、亜麻等の天然セルロース繊維、ビスコース法レーヨン（ポリノジックを含む）、銅アンモニア法レーヨン、溶剤紡糸法レーヨン等の再生セルロース繊維、獣毛、から得られるワタ、詰め物、糸、織物、編物、不織布等と混用しても良い。又、場合により金属、鉱物等の素材も使用できる。
【０００７】
本発明ではこれら植物性物品を架橋剤により架橋処理を施すものであり、この架橋処理により、植物性物品を構成しているセルロース及びヘミセルロースからなる構造が架橋され、水による膨潤が少なくなり型崩れや寸法変化が低減される。さらには架橋反応時に熱を使用する場合は、熱による殺菌殺虫効果により、植物性物品中に含まれる黴や雑菌及び昆虫やその卵が死滅し、植物特有の色調、風合い、芳香、外観などの初期特性を長期間維持できるようになり、水洗いによる植物の異臭及び変色防止が達成されると考えられる。
【０００８】
本発明の架橋処理は植物性物品を構成するセルロースやヘミセルロースが持つ水酸基などの活性水素基を架橋剤で架橋処理することで行うことができる。
【０００９】
本発明で使用できる架橋剤としては、アルデヒド化合物、Ｎ−メチロール化合物、ケトン樹脂、アセタール樹脂、イソシアネート化合物、エポキシ樹脂、ポリカルボン酸化合物などが利用できる。
【００１０】
アルデヒド化合物としては、ホルムアルデヒド、アセトアルデヒド、プロピオンアルデヒド、グルタルアルデヒドなどが使用できる。
【００１１】
Ｎ−メチロール化合物としては、ジメチロール尿素、尿素ホルマリン縮合物などのホルムアルデヒド樹脂、トリメチロールメラミン、ヘキサメチロールメラミンなどのメラミンホルムアルデヒド樹脂、ジメチロールエチレン尿素、ジメチロールプロピレン尿素、ジメチロールジヒドロキシエチレン尿素、ジメチロールウロン、ジメチロールアルキルトリアジン、テトラメチロールアセチレンジ尿素、４−メトキシー５−ジメチルプロピレン尿素などの環状尿素化合物、ジメチロールヒドロキシエチルカーバメート系樹脂、Ｎ−メチロールアクリルアミドの重合体及び他のアクリル及びメタクリル化合物との共重合体などが利用できる。又、以上のメチロール化合物のメチルエーテル化合物も利用できる。更には、ジメチルジヒドロキシエチレン尿素などのいわゆるノンホルマリン系樹脂も使用できる。
【００１２】
ケトン樹脂としては、アセトンホルムアルデヒド樹脂などが使用できる。
【００１３】
アセタール樹脂としては、グリコールアセタール、ペンタエリスリトールビスアセタールなどが使用できる。
【００１４】
イソシアネート系化合物としては、トリレンジイソシアネート、キシレンジイソシアネート、ジフェニルメタンジイソシアネート、ヘキサメチレンジイソシアネート、イソホロンジイソシアネートなどの分子内にイソシアネート基を２個以上持つ化合物が利用できる。又、ポリオール化合物にイソシアネート基を複数付加し、更に亜硫酸ソーダやメチルエチルケトオキシムでイソシアネート基をブロックしたブロックドイソシアネート化合物類も使用できる。
【００１５】
エポキシ樹脂としては、エチレングリコールジグリシジルエーテル、ポリエチレングリコールジグリシジルエーテル、プロピレングリコールジグリシジルエーテル、グリセリンジグリシジルエーテル、グリセリントリグリシジルエーテル、ポリグリセリンポリグリシジルエーテル、トリメチロールプロパントリグリシジルエーテル、ソルビトールポリグリシジルエーテル、ソルビタンポリグリシジルエーテルなどのグリシジルエーテル化合物が利用できる。
【００１６】
ポリカルボン酸化合物としては、蓚酸、マロン酸、コハク酸、グルタル酸、アジピン酸、スベリン酸、セバチン酸などの直鎖脂肪族ジカルボン酸、マレイン酸、フマル酸などの不飽和ジカルボン酸、ヘキサヒドロフタル酸、ヘキサヒドロイソフタル酸、ヘキサヒドロテレフタル酸などの脂環族ジカルボン酸、トリカルバリル酸、アコチニン酸、メチルシクロヘキセントリカルボン酸などのトリカルボン酸、ブタンテトラカルボン酸、シクロペンタンテトラカルボン酸などのテトラカルボン酸、リンゴ酸、酒石酸、クエン酸などのヒドロキシジカルボン酸、フタル酸、イソフタル酸、トリメリット酸、ピロメリット酸などの芳香族ポリカルボン酸、アクリル酸、メタクリル酸などを含むアクリル重合物などのカルボキシル基を複数個持つ化合物が利用できる。
【００１７】
これらの架橋剤には必要に応じて反応を促進させる目的でそれぞれの架橋剤に適切な触媒を用いても良い。例えば、架橋剤がアルデヒド化合物、Ｎ−メチロール化合物の場合は、酸性又は潜在性酸性触媒が挙げられる。酸性触媒としては、塩化水素ガス、Ｓ０2ガス等の酸性ガス及び塩酸、硝酸、硫酸、りん酸など無機
酸、グリコール酸、マレイン酸、乳酸、クエン酸、酒石酸及び蓚酸等の有機酸が利用できる。潜在性酸性触媒としてはＡｌＣｌ3、Ａｌ2（ＳＯ4）3、ＭｇＣｌ2、Ｍｇ（Ｈ2ＰＯ4）2、Ｚｎ（ＢＦ4）2、Ｚｎ（ＮＯ3）2、ＺｎＣｌ2、Ｍｇ（ＢＦ4）2、Ｍｇ（ＣｌＯ4）2、Ａｌ2（ＯＨ）4Ｃｌ2などの各種金属塩（結晶水含有物も含む）類、２ーアミノー２ーメチルー１ープロパノールの塩酸塩など各種アルカノールアミンの酸性塩、硝酸、塩酸、硫酸、りん酸などの強酸のアンモニウム塩類及びこれらの混合物等が利用できる。架橋剤がケトン樹脂、アセタール樹脂、イソシアネート化合物、エポキシ樹脂、ポリカルボン酸化合物である場合もそれぞれの架橋剤に適した触媒を利用できる。
【００１８】
これらの架橋剤及び触媒を植物性物品に付与させる方法としては、気体状のものは、気相で植物性物品に直接接触させる方法、又は水や溶剤の蒸気と共に植物性物品に直接接触させる方法が利用できる。液体又は固体状のものは、水又は溶剤などに溶解し溶液として植物性物品に浸漬処理により付与する方法、該溶液をスプレー方式等で植物性物品に吹き付ける方法等が利用できる。このとき、植物性物品の形態がそば殻や籾殻などのチップ状の場合は、ネット状の袋に入れて架橋剤付与処理を行う方法が好ましく利用できる。い草の御座などシート状のものは、シート状のままで架橋剤付与処理を行うことができる。植物性物品を含有する箪笥、椅子などの製品は製品を製作した後に架橋剤処理しても良い。
【００１９】
植物性物品又はそれを含有する製品に架橋剤及び必要に応じて触媒を付与した後は、各架橋剤に適切な条件で架橋処理を行う。架橋剤により適切な反応条件は異なるが、３０℃〜２００℃の加熱処理を行う方法が好ましく利用できる。架橋処理が完了した植物性物品や製品は、そのまま使用しても良いが、未反応の架橋剤や残留触媒を除去する目的で、洗浄処理を行っても良い。
【００２０】
本発明による架橋効果は、植物性物品により発現する特性が変わるため一概には言えないが、具体的には次のような方法で簡単に確認できる。例えばそば殻では、そば殻を袋に入れて水洗濯し自然乾燥後させた前後のかさ密度変化率を測定することで確認できる。通常のそば殻では洗濯処理により体積が膨れかさ密度が低下しその変化率が約２０％もあるが、本発明に従い十分な架橋処理を施したものはこの変化率は１０％以下である。又、イグサ製品では４０℃の温水に３０分間浸漬した後日陰で自然乾燥させ色の変化が大きいかどうかで確認できる。本発明による効果をより明確に知るためには、水分率変化指数、かさ密度変化指数、明度変化指数などで表すことができる。
【００２１】
水分率変化指数とは、架橋処理された植物性物品と架橋処理されていない植物性物品のＪＩＳ  Ｌ  ０２１７  １０３法による洗濯脱水後の植物性物品に含まれる水分率の変化の割合を示し、下記の計算式で算出した値である。
水分率変化指数＝Ａ／Ｂ
Ａ：架橋処理された植物性物品の洗濯１回後の水分率
Ｂ：架橋処理されていない植物性物品の洗濯１回後の水分率
この値が１．０未満であれば、架橋された植物性物品は洗濯脱水後の水分率が架橋されていない植物性物品より少ないことを表す。水分率変化指数は、１．０未満であれば架橋による効果があり、未加工の植物性物品より洗濯時の水による膨潤が少なく、膨潤による形状変化の抑制や早く乾燥できる効果があるが、本発明による効果を十分に得る為には０．９以下であることが好ましい。
【００２２】
かさ密度変化指数とは、架橋処理された植物性物品と架橋処理されていない植物性物品のＪＩＳ  Ｌ  ０２１７  １０３法による洗濯脱水及び乾燥後の植物性物品のかさ密度変化の割合を示し、下記の計算式で算出した値である。
かさ密度変化指数＝｛（Ｃ1−Ｃ0）／Ｃ0｝／｛（Ｄ1−Ｄ0）／Ｄ0｝
Ｃ0 ：架橋処理された植物性物品の洗濯前のかさ密度
Ｃ1：架橋処理された植物性物品の洗濯１回後のかさ密度
Ｄ0 ：架橋処理されていない植物性物品の洗濯前のかさ密度
Ｄ1：架橋処理されていない植物性物品の洗濯１回後のかさ密度
かさ密度とはそば殻などのチップ状植物性物品の見かけの密度を表す値であり、この測定は植物性物品を２０℃、６５％ＲＨの環境で２４時間放置し植物性物品の水分率を安定させた後、１リットルのメスシリンダーに軽く充填しその重量を測定することで行うことができる。この際充填のしかたで差が出るため、メスシリンダーの上部に広口ロートを置き、毎回決まった高さから植物性物品を落とす必要がある。又、植物性物品を１０００ｍｌの標線まで入れた後は振動を加えてはならない。このようにして量りとった植物性物品の重量を測定し次の式でかさ密度を計算する。
かさ密度（ｇ／ｍｌ）＝測定重量（ｇ）／１０００（ｍｌ）
この測定には誤差が伴う為、最低３回繰り返し行いその平均値を用いる必要がある。
【００２３】
このようにして算出されたかさ密度変化指数は１．０未満であれば、架橋された植物性物品は架橋されていない植物性物品より洗濯によるかさの変化が少ないことを表す。かさ密度変化指数は、１．０未満であれば架橋による効果があり、植物性物品を枕やクッションの充填剤に使用した場合、洗濯による高さの変化が少ないことを表すが、本発明による効果を十分に得る為には０．７以下であることが好ましい。
【００２４】
明度変化指数とは、架橋処理された植物性物品と架橋処理されていない植物性物品のＪＩＳ  Ｌ  ０２１７  １０３法による洗濯脱水及び乾燥した後の変色の割合を示す値である。植物性物品の色は色差計で測色することができる。色差計で測ることのできる色の単位には様々なものがあるが、ＣＩＥ１９７６Ｌ*ａ*ｂ*表色系のＬ*（明度）を使用する方法が便利である。これは植物性物品の洗濯による変色は、全体に色が薄くなる場合や、全体に黒ずむ場合が殆どであり、変色の程度は明度との相関が非常に高いためである。明度変化指数は、下記の計算式で算出した値である。
明度変化指数＝｛（Ｅ1−Ｅ0）／Ｅ0｝／｛（Ｆ1−Ｆ0）／Ｆ0｝
Ｅ0 ： 架橋処理された植物性物品の洗濯前のＬ*
Ｅ1 ： 架橋処理された植物性物品の洗濯１回後のＬ*
Ｆ0 ： 架橋処理されていない植物性物品の洗濯前のＬ*
Ｆ1 ： 架橋処理されていない植物性物品の洗濯１回後のＬ*
明度変化指数は、１．０未満であれば架橋による効果があり、未加工の植物性物品より洗濯後の変色は少ないことを表すが、本発明による効果を十分に得る為には０．７以下であることが好ましい。
【００２５】
以上による植物性物品を架橋剤により架橋処理を行うことで、初期特性の低下を抑制した植物性物品と植物性物品含有製品が製造可能となる。
【実施例】
【００２６】
以下に本発明を実施例により具体的に説明するが、本発明はこれらの実施例に制限されるものではない。実施例で用いた評価法を以下に示す。
【００２７】
洗濯方法：ＪＩＳ  Ｌ  ０２１７  １０３法による洗濯及び脱水。そば殻などのチップ状の植物性物品は、精練漂白処理を行った５０番綿ブロード生地で作成した袋に入れて洗濯処理を行った。シート状のものは２０×２０cmの大きさで周囲をロックミシン掛けしたものを使用した。本実施例では洗濯機として三菱電機（株）製２槽式洗濯機（ＣＷ−Ｓ３０）を使用した。
【００２８】
水分率：ＪＩＳ  Ｌ  ０２１７  １０３法による洗濯脱水後の植物性物品を１０５℃で２時間絶乾し、絶乾処理前後の重量よりの水分率を算出した。
水分率（％）＝（脱水後の重量−絶乾後の重量）／絶乾重量×１００
【００２９】
水分率変化指数：同じ植物性物品の架橋処理前と架橋処理後の水分率より、水分率変化指数を下記式で算出した。水分率変化指数が１．０未満で小さいほど架橋処理により植物性物品の洗濯脱水後の水分率が少なくなっていることを表す。
水分率変化指数＝Ａ／Ｂ
Ａ：架橋処理された植物性物品の洗濯１回後の水分率
Ｂ：架橋処理されていない植物性物品の洗濯１回後の水分率
【００３０】
かさ密度：そば殻などのチップ状の植物性物品を２０℃、６５％ＲＨの環境で２４時間放置した後、１リットルのメスシリンダーに軽く充填しその重量を測定することを５回繰り返し行いその重量の平均値を用いて、下記式よりかさ密度を測定した。
かさ密度（ｇ／ｍｌ）＝測定重量（ｇ）／１０００（ｍｌ）
【００３１】
かさ密度変化指数：同じ植物性物品の架橋処理前と架橋処理後、及び洗濯前とＪＩＳ  Ｌ  ０２１７  １０３法による洗濯脱水後に３０℃の熱風乾燥機内で乾燥した植物性物品について求めたかさ密度より、かさ密度変化指数を下記式で算出した。
かさ密度変化指数＝｛（Ｃ1−Ｃ0）／Ｃ0｝／｛（Ｄ1−Ｄ0）／Ｄ0｝
Ｃ0 ：架橋処理された植物性物品の洗濯前のかさ密度
Ｃ1：架橋処理された植物性物品の洗濯１回後のかさ密度
Ｄ0 ：架橋処理されていない植物性物品の洗濯前のかさ密度
Ｄ1：架橋処理されていない植物性物品の洗濯１回後のかさ密度
かさ密度変化指数が１．０未満で小さいほど架橋処理により植物性物品の洗濯によるかさ密度変化が小さくなっていることを表す。
【００３２】
乾燥時間：植物性物品含有製品を２０℃／６５％ＲＨの環境で２４時間置いた後、全体の重量を測定する。その後植物製品をＪＩＳ  Ｌ  ０２１７  １０３法による洗濯及び脱水を行い、再び重量測定を行う。その後植物性物品含有製品を、３０℃に設定した排気口を持つ熱風乾燥機内に吊り下げ、時間経過による重量を測定し、洗濯前の重量に戻るまでの時間を測定する。
【００３３】
色移り性：植物性物品を精練漂白後の綿ブロード生地で作成した袋に入れてＪＩＳ  Ｌ  ０２１７  １０３法による洗濯を行った後、３０℃に設定した排気口を持つ熱風乾燥機内に吊り下げ乾燥させた。その後植物性物品の色が綿生地に汚染しているかどうかを下記に基づいて評価した。
○  ：  色の汚染が全く見られない
△  ：  色の汚染が少し見られる
×  ：  色の汚染が多く見られる
【００３４】
洗濯変色：洗濯前と、ＪＩＳ  Ｌ  ０２１７  １０３法による洗濯脱水後に３０℃に設定した排気口を持つ熱風乾燥機内で乾燥させた植物性物品の明度（Ｌ*）
を色差計（Ｍａｃｂｅｔｈ  ＣＯＬＯＲ−ＥＹＥ）で測色し、Ｌ*値を求めた。
【００３５】
明度変化指数：洗濯変色により求めたＬ*値（明度）より、明度変化指数を下記
式で算出した。明度変化変化指数が１．０未満で小さいほど架橋処理により植物性物品の洗濯による変色が小さくなっていることを表す。
明度変化指数＝｛（Ｅ1−Ｅ0）／Ｅ0｝／｛（Ｆ1−Ｆ0）／Ｆ0｝
Ｅ0 ： 架橋処理された植物性物品の洗濯前のＬ*
Ｅ1 ： 架橋処理された植物性物品の洗濯１回後のＬ*
Ｆ0 ： 架橋処理されていない植物性物品の洗濯前のＬ*
Ｆ1 ： 架橋処理されていない植物性物品の洗濯１回後のＬ*
【００３６】
洗濯臭気：洗濯前と、ＪＩＳ  Ｌ  ０２１７  １０３法による洗濯脱水後に３０℃に設定した排気口を持つ熱風乾燥機内で乾燥させた後の植物性物品の臭気を嗅ぎ、臭気の変化を下記に基づき判定した。
○  ：  洗濯前からの変化がない
△  ：  洗濯前から臭気の量は変化したが臭気の質に変化はない
×  ：  洗濯前と比べると異質の臭気に変わった
【００３７】
（実施例１）
４００ｇのそば殻をポリエステル製の３０メッシュ生地で作成した大きさが３０×４０ｃｍの袋に入れ、（処方１）のジメチロールジヒドロキシエチレン尿素系架橋剤及び塩化マグネシウム系触媒を含む液体３リットル中に１０分間浸漬し、次いで遠心脱水を行い、そば殻に対して処方液の付与量が重量で８０％になるようにした。次いで、袋内のそば殻をステンレス製バットに空けそば殻の厚みが２ｃｍ以下になるように平坦にならし、１０５℃の熱風乾燥機内で３０分間乾燥した後、１５０℃の熱風乾燥機内で３０分間熱処理し架橋反応を行った。架橋反応後のそば殻は再びメッシュ袋内に入れ、２０リットルの水中に浸漬し３分間軽く攪拌し遠心脱水を行う水洗処理を２回行った後、ステンレスバットに空けて１０５℃の熱風乾燥機内で１時間乾燥した。こうして得られたそば殻３００ｇを、５０番綿ブロード生地で作成した２５×３５ｃｍの大きさのロック付きファスナーを持つ袋に入れ、そば殻枕を作成した。
（処方１）
Ｓｕｍｉｔｅｘ  Ｒｅｓｉｎ  ＮＳ−１９                １５重量部
Ｓｕｍｉｔｅｘ  Ａｃｃｅｌｅｒａｔｅｒ  ＭＸ            ６重量部
水                                            ７９重量部
【００３８】
（実施例２）
４００ｇのそば殻をポリエステル製の３０メッシュ生地で作成した直径１０ｃｍ長さが５０ｃｍの円柱状の袋に入れ、加圧分の空気を排気できる構造をもつ容量１ｍ3の密閉容器内に吊り下げ、スプレーノズルによりホルムアルデヒドを３７％含むホルマリン液１リットルを蒸気と共に吹き込んだ後二酸化硫黄ガスを吹き込み、内部温度を９０℃に保ち３０分間かけて架橋反応を行った。その後、密閉容器内部の空気を置換しながら３０分間蒸気を吹き込んだ後、密閉容器から取り出した。その後、ホルムアルデヒドにより架橋処理されたそば殻の入ったポリエステルメッシュ袋を、２０リットルの水中に浸漬し３分間軽く攪拌し遠心脱水を行う水洗処理を２回行った後、ステンレスバットに空けて１０５℃の熱風乾燥機内で１時間乾燥した。このそば殻３００ｇを、５０番綿ブロード生地で作成した２５×３５ｃｍの大きさのロック付きファスナーを持つ袋に入れ、そば殻枕を作成した。
【００３９】
（比較例１）
何ら処理を行っていないそば殻３００ｇを５０番綿ブロード生地で作成した２５×３５ｃｍの大きさのロック付きファスナーを持つ袋に入れ、そば殻枕を作成した。
【００４０】
以上の実施例１、２及び比較例１のそば殻枕の、水分率、水分率変化指数、乾燥時間、かさ密度、かさ密度変化指数、色移り性、洗濯臭気を評価し（表１）にまとめた。
【００４１】
【表１】
2004168041.tif 000002
【００４２】
（表１）の結果より、実施例１及び２の本発明によるそば殻枕は、洗濯脱水後の水分率が少なく速く乾燥できることが分かる。又、洗濯前後のかさ密度の変化が少ないことも明らかである。更には生地への色移りや臭気の変化も無く、そば殻枕としての好ましい特性を洗濯後も保持していることが明らかである。これに対して、比較例１の架橋処理されていないそば殻枕は、洗濯脱水後の水分率が高く、乾燥に時間がかかり、洗濯後はかさ密度が減り、綿生地にそば殻の色が移ったり、そば殻の臭気が変質し、繰り返し洗濯するそば殻枕として使用しがたいものとなってしまった。
【００４３】
（実施例３）
い草の御座を２０×２０ｃｍの大きさにカットし、周囲をロックミシンがけしたサンプルを作成した。これを（処方２）のジメチロールジヒドロキシエチレン尿素系架橋剤及び塩化マグネシウム系触媒を含む液体１リットル中に１０分間浸漬し、次いで遠心脱水を行い、い草に対して処方液の付与量が重量で７０％になるようにした。次いで、１２０℃の熱風乾燥機内で２分間乾燥した後、１５０℃の熱風乾燥機内で３分間熱処理し架橋反応を行った。架橋反応後のい草サンプルを２０リットルの水中に浸漬し３分間軽く攪拌し遠心脱水を行う水洗処理を２回行った後、１２０℃で２分間乾燥した。このようにしてい草御座サンプルを得た。
（処方２）
Ｓｕｍｉｔｅｘ  Ｒｅｓｉｎ  ＮＳ−１９                １０重量部
Ｓｕｍｉｔｅｘ  Ａｃｃｅｌｅｒａｔｅｒ  ＭＸ            ４重量部
水                                            ８６重量部
【００４４】
（実施例４）
い草の御座を２０×２０ｃｍの大きさにカットし、周囲をロックミシンがけしたサンプルを作成した。これを（処方３）のホルマリン及び塩化マグネシウム系触媒を含む液体１リットル中に１分間浸漬し、次いで遠心脱水を行い、い草に対して処方液の付与量が重量で７０％になるようにした。次いで、１５０℃の熱風乾燥機内で４分間熱処理し架橋反応を行った。架橋反応後のい草サンプルを２０リットルの水中に浸漬し３分間軽く攪拌し遠心脱水を行う水洗処理を２回行った後、１２０℃で２分間乾燥した。このようにしてい草御座サンプル得た。
（処方３）
ホルマリン（３７％ホルムアルデヒド液）                  ８重量部
Ｓｕｍｉｔｅｘ  Ａｃｃｅｌｅｒａｔｅｒ  Ｘ−１１０      ３重量部
水                                            １１重量部
【００４５】
（比較例２）
何ら処理を行っていない、い草の御座を２０×２０ｃｍの大きさにカットし、周囲をロックミシンがけしたい草御座サンプルを作成した。、
【００４６】
以上の実施例３、４及び比較例２のい草御座サンプルの、水分率、水分率変化指数、洗濯変色、乾燥時間、明度、明度変化指数、洗濯臭気を評価し（表２）にまとめた。
【００４７】
【表２】
2004168041.tif 000003
【００４８】
（表２）の結果より、実施例３及び４の本発明によるい草御座サンプルは、洗濯脱水後の水分率が低く速く乾燥できることが分かる。又、洗濯前後の色の変化が少ないことも明らかである。更には臭気の変化も少なく、い草御座としての好ましい特性を洗濯後も保持していることが明らかである。これに対して、比較例２の架橋処理されていないい草御座サンプルは、洗濯脱水後の水分率が高く、乾燥に時間がかかり、洗濯後には色が黒っぽく変色し、い草の臭気が少なくなっていることが分かる。
【産業上の利用可能性】
【００４９】
本発明によれば、い草、稲、ヘチマ、そば、大豆、竹、木材、海草等の植物の葉、茎、幹、蔓、実、殻及びそれらから採取される繊維集合体等の植物性物品を使用した御座、枕、座布団、簾、ザル、スポンジ等の家庭用品及び椅子、箪笥、机等の家具等の製品の特徴である、吸湿性、風合い、芳香、外観などの初期特性を長期間維持し、かつ洗濯や水洗いによる変形、変色、異臭発生を抑制できる安定な植物性物品、植物性物品含有製品および植物性物品の製造方法を提供することが可能となる。